하나 이상 의 구체 예 에서 , 제 1 만 곡 된 기판 및 제 2 만 곡 된 기판 ( 또는 제 1 만 곡 된 유리 기판 및 제 2 만 곡 된 유리 기판 을 각각 형성 하 는 데 사용 된 제 1 유리 기판 및 제 2 유리 기판 ) 은 , 서로 다른 새 그 온도 를 가질 수 있 다 . 여기 에 사용 된 바 와 같 은 , " "" 새 그 온도 "" 는 ", 유리 기판 의 점도 가 약 109 . 9 poises 인 온도 를 의미 한다 . 새 그 온도 는 , Vogel - Fulcher - Tamman ( VFT ) 방정식 : Log h = A + B / ( T - C ) ( 여기 서 , T 는 온도 , A , B 및 C 는 적합 상수 ( fitting constants ) , h 는 동적 점도 ) 을 , 굽힘 빔 점도 ( BBV ) 측정 을 사용 하 여 측정 된 어닐링 점 데이터 , 섬유 신장 에 의해 측정 된 연화점 데이터 에 적용 시켜 결정 된다 . 하나 이상 의 구체 예 들 에서 , 제 1 만 곡 된 유리 기판 ( 또는 제 1 만 곡 된 유리 기판 을 형성 하 는 데 사용 된 제 1 유리 기판 ) 은 , 제 1 새 그 온도 를 가질 수 있 고 , 제 2 만 곡 된 유리 기판 ( 또는 제 2 만 곡 된 유리 기판 을 형성 하 는 데 사용 된 제 2 유리 기판 ) 은 , 제 1 새 그 온도 를 초과 하 는 제 2 새 그 온도 를 갖 는다 . 예 를 들 어 , 제 1 새 그 온도 는 , 약 600 ℃ 내지 약 650 ℃, 약 600 ℃ 내지 약 640 ℃, 약 600 ℃ 내지 약 630 ℃, 약 600 ℃ 내지 약 625 ℃, 약 600 ℃ 내지 약 620 ℃, 약 610 ℃ 내지 약 650 ℃, 약 620 ℃ 내지 약 650 ℃, 약 625 ℃ 내지 약 650 ℃, 약 630 ℃ 내지 약 650 ℃, 약 620 ℃ 내지 약 640 ℃, 또는 약 625 ℃ 내지 약 635 ℃ 의 범위 일 수 있 다 . 하나 이상 의 구체 예 에서 , 제 2 새 그 온도 는 , 약 650 ℃ 초과 ( 예 를 들 어 , 약 650 ℃ 초과 내지 약 800 ℃, 약 650 ℃ 초과 내지 약 790 ℃, 약 650 ℃ 초과 내지 약 780 ℃, 약 650 ℃ 초과 내지 약 770 ℃, 약 650 ℃ 초과 내지 약 760 ℃, 약 650 ℃ 초과 내지 약 750 ℃, 약 650 ℃ 초과 내지 약 740 ℃, 약 650 ℃ 초과 내지 약 740 ℃, 약 650 ℃ 초과 내지 약 730 ℃, 약 650 ℃ 초과 내지 약 725 ℃, 약 650 ℃ 초과 내지 약 720 ℃, 약 650 ℃ 초과 내지 약 710 ℃, 약 650 ℃ 초과 내지 약 700 ℃, 약 650 ℃ 초과 내지 약 690 ℃, 약 650 ℃ 초과 내지 약 680 ℃, 약 660 ℃ 내지 약 750 ℃, 약 670 ℃ 내지 약 750 ℃, 약 680 ℃ 내지 약 750 ℃, 약 690 ℃ 내지 약 750 ℃, 약 700 ℃ 내지 약 750 ℃, 약 710 ℃ 내지 약 750 ℃, 또는 약 720 ℃ 내지 약 750 ℃) 일 수 있 다 .